Brevet FR3070301A1 — publié le 20190301

Ensemble thermoforme 3D La présente invention concerne un ensemble thermoformé en trois dimensions. De nombreux éléments de doublure, typiquement de doublure intérieure, comme dans un véhicule, tel un aéronef ou une automobile, sont déjà utilisés à des fins de protection, typiquement de protection thermique et/ou acoustique, ou encore comme élément de barrière anti-feu. Pour ce type d'éléments, qui sont typiquement moulés, des problèmes existent toutefois encore tant en termes de réalisation structurelle que de conditions d'utilisation. Ainsi, et par exemple, il existe des éléments comprenant des composés sous forme poudreuse et/ou fibreuse, ce qui pose des problèmes de dispersion et/ou de manipulation. Des problèmes structuraux peuvent aussi se poser, dans le cadre par exemple de compromis à atteindre entre des exigences d'une part de protection (par exemple thermique et/ou acoustique et/ou de barrière anti-feu comme précité) et d'autre part de volume et/ou de poids, notamment dans le cas de montage dans des endroits exigus et/ou difficiles d'accès. Des exigences de formes particulières peuvent aussi être établies. Par exemple dans une automobile, le sol et les parois reliant l'habitacle à l'espace du coffre et le compartiment des passagers à l'espace du moteur sont doublés de pièces moulées isolantes. Ces pièces moulées doivent être adaptées à des pièces de châssis parfois complexes, irrégulières en tenue mécanique et/ou capacité de protection. Certaines pièces moulées tridimensionnelles, par exemple pour l'isolation acoustique, peuvent être produites à partir de mousse PU (polyuréthane). Cependant, ceci est relativement coûteux. En outre, la mousse PU est également difficile à recycler. Les pièces moulées fabriquées à partir de tapis de fibres classiques, qui sont fabriquées à partir de matériaux fibreux par des rouleaux, ne conviennent qu'à un degré limité. Les tapis de fibres ne peuvent être utilisés que pour des pièces faiblement 2 déformées. En outre, en raison de la méthode de laminage, ils ne présentent pas une distribution de densité uniforme. Par conséquent, ils ne correspondent souvent pas aux exigences géométriques et acoustiques imposées sur ces pièces moulées spéciales. 5 C'est dans ce cadre, et afin d'apporter une solution adaptable à différents environnements exigeants, qu'est ici proposé un ensemble thermoformé en trois dimensions, l'ensemble comprenant : - des fibres polymères, minérales, ou naturelles dans une matrice de liaison en trois dimensions, de façon à constituer une structure fibrée, et 10 - une enveloppe comprenant un film polymère et dans laquelle est enfermée la structure fibrée dont le film polymère suit la forme. L'association desdites fibres avec, localement, la matrice de liaison apporte un effet structurant, avec pour résultat un ensemble assez léger et de formes pouvant être très variées. 15 L'enveloppe comprenant le film polymère sert de protection (pas de contact direct avec les fibres dont on évite la dispersion, ni avec la matrice, que l'on protège aussi). Le film peut aussi faciliter la manutention et le stockage. Pour compléter le compromis légèreté / structuration / facilité de 20 fabrication / fonctionnalisation(s) possible(s) au sein de l'enveloppe, il est aussi proposé que la matrice de liaison comprenne un liant d'apport, de façon que lesdites fibres soient liées ainsi entre elles à leurs zones de contact ou de croisement entre elles. De préférence, dans le même but que ci-avant, le liant d'apport 25 comprendra une colle et / ou un adhésif. En outre, un tel ensemble se prête facilement à des applications fonctionnelles ciblées, notamment du fait de la structuration apportée par la structure fibrée. Aussi est-il proposé que ledit ensemble thermoformé puisse 30 comprendre en outre, dans l'enveloppe, un isolant thermique, de sorte qu'à température et pression ambiantes, l'ensemble thermoformé présente, à 3 travers le film polymère, un coefficient de conductivité thermique (À) inférieur à 30mW/m.K. Dans la demande, température et pression ambiantes ont pour sens respectivement 20°C et 105 Pa, à 10% près. 5 En particulier, avec la solution ici développée il sera possible que l'isolant thermique (tel un aérogel) soit dispersé dans l'enveloppe, avec la structure fibrée. Ceci facilite l'obtention de l'ensemble thermoformé et en limite le coût, tout en permettant des formes très variées et des effets de protection divers, suivant la concentration retenue. 10 Autre approche également de fonctionnalisation pertinente que celle qui prévoit que le film polymère soit étanche à l'air, que l'enveloppe soit fermée de façon étanche à l'air, et qu'il y règne, à température et pression extérieures ambiantes, une pression comprise entre moins de 105 Pa et plus de 10-2 Pa. 15 En effet, on utilisera alors pour un autre effet le film polymère, en augmentant l'effet de protection thermique, voire acoustique, dudit ensemble, du fait de la dépression créée dans l'enveloppe. Dans le même contexte, il pourra être pertinent que, dans l'enveloppe, soit prévu (au moins) un matériau à changement de phase (MCP ; PCM en 20 anglais). Et, comme pour l'isolant thermique, il sera possible que ce matériau à changement de phase soit dispersé dans l'enveloppe, avec la structure fibrée, avec les avantages déjà cités. A cet égard, utiliser lesdites fibres et/ou un liant d'apport comprenant 25 un(des) thermoplastique(s) permettra une mise en oeuvre simplifiée, surtout dans le cas de surdensifications locales en fibres, isolant thermique et/ou matériau à changement de phase. L'utilisation combinée de tels composants - fibres d'une part et particules dispersées pour le(s) MCP(s) et/ou l'isolant thermique d'autre part - permettra en effet d'obtenir, de façon 30 industriellement réalisable en série, une concentration variable de ces composants que le liant fixera et unira. Une fois les répartitions de 4 densité des composants faites, et dès lors que les fibres et le liant sont partout sur la pièce finie, il suffira, avec un liant thermoplastique, de tout chauffer dans le moule de mise en forme où tous les composants auront alors été placés, pour que les fibres fondent les unes aux autres, le liant 5 thermoplastique réunissant entre eux tous les composants, en respectant la concentration variable retenue. La solidification en une pièce moulée rigide pourra être alors être obtenue par durcissement ou par polymérisation. Avec une réalisation d'ensemble comme ci-avant, et qu'il y ait ou non de l'isolant thermique et/ou du MCP, ledit ensemble présentera 10 favorablement, à 5% près, une épaisseur entre 2 et 10mm, et une densité entre 5 et 350Kg/m3. Avec ces caractéristiques, un coefficient d'absorption en fonction de la fréquence compris entre 60 et 90% pour une fréquence d'excitation dudit ensemble comprise entre 2000 et 4000 Hz est attendu. De préférence, le 15 volume poreux (espace vide) sera compris entre 80 et 99% (en volume). L'invention sera si nécessaire mieux comprise et d'autres détails, caractéristiques et avantages de l'invention pourront apparaître à la lecture de la description suivante faite à titre d'exemple non limitatif en référence aux dessins annexés dans lesquels : 20 - la figure 1 est une vue en coupe d'un tronçon de pièce correspondant à l'ensemble précité selon l'invention, cette vue étant complétée par un agrandissement local ; - la figure 2 correspond à l'agrandissement local de la figure 1, avec toutefois ajout de particules d'isolant thermique dispersées avec la 25 structure fibrée ; - la figure 3 correspond au tronçon coupé de la figure 1, avec cette fois ajout de particules de MCP dispersées avec la structure fibrée ; - la figure 4 est aussi une coupe planaire d'une pièce correspondant à l'ensemble précité selon l'invention, avec une sur-densification en fibres de 30 renfort en périphérie, de même pour les coupes des figures 5 et 6 où l'ensemble illustré, selon l'invention, est toutefois soit pourvu de sur- 5 densifications locales en particules d'isolant thermique (figure 5) et en MCP (figure 6), respectivement, dispersées dans la structure fibrée. On a donc représenté, en figure 1, un ensemble 1 thermoformé en trois dimensions. Cet ensemble comprend : 5 - des fibres polymères 3 dans une matrice de liaison 5 en trois dimensions, de façon à constituer une structure fibrée 5a, et - une enveloppe 7 extérieure comprenant un film polymère 7a. L'enveloppe 7 contient de façon fermée la structure fibrée 5a et son film polymère 7a suit la forme de cette matrice. 10 Des fibres autres que polymères : minérales (verre, basalt) ou naturelles (cellulose, lin, chanvre) peuvent être utilisées. Ce qui suit traite de l'exemple d'utilisation de fibres polymères. Dans la structure fibrée 5a, il est conseillé que la matrice de liaison 5 comprenne un liant d'apport 9, de façon que les fibres polymères 3 soient 15 liées ainsi entre elles. Les fibres 3 adhèrent entre elles à leurs zones ou points de contact. La technique de fabrication peut être celle de EP-A-2903800, une structure fibrée et un procédé de fabrication étant connus par les documents DE 103 24 735 et DE 10 2007 054424. 20 En tant le liant d'apport 9, on pourra ainsi utiliser une colle et / ou un adhésif, tel que de la résine époxy ou phénolique. Une résine thermodurcissable agissant par collage ou adhérence a été notée comme appropriée. Pour l'utilisation de thermoplastiques en tant que composant de la matière fibreuse ou pour un liant d'apport 9 réagissant à la chaleur, tel que, par exemple, 25 des fibres de polypropylène, des fibres de plastique, ou une résine phénolique, on chauffera de façon que les fibres fondent les unes aux autres, et qu'une pièce moulée rigide, indéformable, soit formée. Avec un ensemble comme ci-avant constitué, on peut atteindre une pièce moulée rigide 1 qui conviendra, ayant, à 5% près : 30 - une épaisseur entre 2 et 10mm, - une densité entre 5 et 350Kg/m3, 6 - et un coefficient d'absorption en fonction de la fréquence compris entre 60 et 90% pour une fréquence comprise entre 2000 et 4000 Hz. Ainsi, cette pièce sera acoustiquement performante et pourra servir à une isolation phonique. 5 Afin de suivre la forme de la structure fibrée 5a, le film polymère 7a de l'enveloppe 7 sera thermoformé autour de cette matrice. Le film polymère 7a pourra être un film polyim ide ou PEEK. Avec la structure fibrée 5a précitée, et dès lors que le liant 9 n'est présent qu'aux zones de jonction entre les composants, on obtiendra 10 d'emblée une pièce 1 où les espaces vides 10 entre fibres assure un effet d'isolation thermique. A l'ensemble qui précède, on pourra toutefois (et tout en conservant cet effet) utilement adjoindre, dans l'enveloppe 7, au moins un isolant thermique 11, de sorte qu'à température et pression ambiantes, l'ensemble 15 thermoformé présente, à travers le film polymère 7a, un coefficient de conductivité thermique (À) inférieur à 30mW/m.K, et de préférence compris entre 18 et 25 mW/m.K ; voir figure 2. En outre, avec le film 7a de protection, l'isolant thermique 11 pourra alors utilement être dispersé dans la structure fibrée 5a. 20 Avec un isolant thermique 11 sous forme de particules, le liant 9 pourra localement assurer une cohésion. Et une concentration variable en fonction des besoins pourra être atteinte. Même possibilité si l'ensemble 1 comprend en outre, dans l'enveloppe 7, au moins un matériau à changement de phase (MCP), qui pourra donc 25 être lui aussi dispersé dans la structure fibrée 5a. Le MCP se présentant sous forme de particules 13 (figure 3), sa mise en oeuvre et son comportement au sein de la structure fibrée 5a pourront être les mêmes que ceux d'un isolant thermique poudreux. Et, du fait du film 7a d'enveloppe, avantageusement thermoformé, qui 30 suit la forme de la structure fibrée 5a en l'enfermant, sera assurée une protection : 7 - mécanique (on évitera le contact direct entre la structure fibrée 5a et l'environnement extérieur, ainsi qu'une diffusion de poudre(s) hors de la structure fibrée), - anti-agglomérat (dès lors que le film 7a d'enveloppe ne « flottera » pas 5 autour de la structure fibrée 5a, on évitera la constitution non souhaitée d'amas poudreux constitués de particules de MCP 13 et/ou d'isolant thermique 11), - et/ou chimique (fonction anti-feu possible du film 7a d'enveloppe). Et si on utilise un film polymère 7a étanche à l'air, l'ensemble 1 pourra 10 alors être fermé (typiquement thermosoudé en zones 7b d'interliaison des feuilles formant le film polymère 7a) de sorte que, dans l'enveloppe 7 règne, à température et pression extérieures ambiantes, une pression comprise entre moins de 105 Pa et plus de 10-2 Pa. Une mise sous vide d'air partiel renforcera les effets tant d'isolation que 15 de maintien de la dispersion des particules 11 et 13 dans la structure fibrée 5a. Les figures 4-6 montrent des exemples privilégiés, opérationnels, de densifications/dispersions variables des fibres 3 et des particules 11 et/ou 13, dans la structure fibrée 5a, sous l'enveloppe 7, le tout maintenu en 20 cohésion et place, aux zones de contact, par le liant local 9 qui, comme on le voit bien, n'occupe pas tout l'espace laissé par les fibres et les autres composants. Dans l'exemple de la figure 4, la structure fibrée 5a comprend, périphériquement, une surdensification ou surconcetration en fibres 3 et en 25 particules de MCP 13. La surdensification en fibres 3 est située autour des zones de fixation de la pièce 1 correspondant aux passages traversants (cercles) dont certains sont référencés 15. Dans l'exemple de la figure 5, la structure fibrée 5a de la pièce 1 est plus fine en partie 10a (épaisseur el ), qu'elle ne l'est en partie(s) 10b 30 (épaisseur e2). C'est en partie 10a plus fine que l'on trouve une sur- densification ou surconcentration en particules d'isolation thermique 11, 8 pour compenser la moindre épaisseur et conserver une conductivité thermique homogène. Dans l'exemple de la figure 6, la structure fibrée 5a de la pièce 1 est surchargée en fibres 3 en zones 10c par où la pièce peut être fixée via par 5 exemple les tiges 17 et où la pièce présente des angles, donc des zones de potentielle faiblesse mécanique. Comme les zones 15, celles 10c définissent des zones intégrées de renfort ou structuration mécanique, sans nécessité de renfort extérieur. En zone(s) 10d la structure fibrée 5a est (sur)chargée en particules MCP 10 13, là où la pièce 1 présente une ou des zone(s) d'échange thermique avec un fluide frigorigène ou caloporteur 19. Ainsi, on peut précisément et à propos localiser les zones de (sur)densification ou (sur) concentration en particules et/ou fibres, REVENDICATIONS1. Ensemble thermoformé en trois dimensions, l'ensemble comprenant : - des fibres polymères, minérales (verre, basait) ou naturelles (cellulose, lin, chanvre) (3) dans une matrice de liaison (5) en trois dimensions, de façon à constituer une structure fibrée (5a), - une enveloppe (7) comprenant un film polymère (7a) et dans laquelle est enfermée la structure fibrée dont le film polymère (7) suit la forme. 2. Ensemble (2) la revendication 1, dans lequel la matrice de liaison (5) comprend un liant d'apport (9), de façon que lesdites fibres (3) soient liées ainsi entre elles. 3. Ensemble (2) selon la revendication 2, dans lequel le liant d'apport (9) comprend une colle et / ou un adhésif. 4. Ensemble (2) selon l'une quelconque des revendications précédentes, dans lequel lesdites fibres (3) et/ou le liant d'apport (9) comprennent un(des) thermoplastique(s). 5. Ensemble (2) selon l'une quelconque des revendications précédentes, qui comprend en outre, dans l'enveloppe (7), un isolant thermique (11), de sorte qu'à température et pression ambiantes, l'ensemble thermoformé présente, à travers le film polymère (7a), un coefficient de conductivité thermique (À) inférieur à 30mW/m.K. 6. Ensemble (2) selon la revendication 5, dans lequel l'isolant thermique (11) est dispersé avec la structure (5a) fibrée, dans l'enveloppe (7). 7. Ensemble (2) selon l'une quelconque des revendications précédentes, dans lequel le film polymère (7a) est étanche à l'air, l'enveloppe (7) est fermée de façon étanche à l'air, et il y règne, à température et pression extérieures ambiantes, une pression comprise entre moins de 105 Pa et plus de 10-2 Pa. 8. Ensemble (2) selon l'une quelconque des revendications précédentes, qui 30 comprend en outre, dans l'enveloppe (7), un matériau à changement de phase (MCP ; 13). 10 9. Ensemble (2) selon la revendication 8, dans lequel le matériau à changement de phase (MCP ; 13) est dispersé dans l'enveloppe (7), avec la structure (5a) fibrée. 10. Ensemble selon l'une quelconque des revendications précédentes, qui 5 présente, à 5% près : - une épaisseur entre 2 et lOmm, - une densité entre 5 et 350Kg/m3, et - un coefficient d'absorption en fonction de la fréquence compris entre 60 et 90% pour une fréquence comprise entre 2000 et 4000 Hz. 10 11. Ensemble (2) selon l'une quelconque des revendications précédentes, dans lequel, dans l'enveloppe (7), il y a: - surcharge en particules de matériau à changement de phase (MCP ; 13) là où se trouve une ou des zone(s) d'échange thermique avec un fluide frigorigène ou caloporteur (19), et/ou 15 - surcharge en particules d'isolant thermique (11) là où se trouve une ou des zone(s) de moindre épaisseur (el), et/ou - surcharge en fibres (3) là où se trouve une ou des zone(s) de fixation.